(57)【要約】  （Ｉ）８００ｇ／ｍｏｌ〜５００００ｇ／ｍｏｌの数平均分子量を有し、式（Ｉａ）および（ＩＩａ）の繰返し単位または式（Ｉａ）および（ＩＩｂ）の繰返し単位［式中、繰返し単位（Ｉａ）および（ＩＩａ）は、ランダム、交互またはブロック分布を有することができ、モル比（Ｉａ）対（ＩＩａ）は、１：１０〜１０：１であり、繰返し単位（Ｉａ）および（ＩＩｂ）は、ランダム、交互またはブロック分布を有することができ、モル比（Ｉａ）対（ＩＩｂ）は、１：１０〜１０：１であり、基Ｒ１は、それぞれ独立して、Ｃ１０〜Ｃ３０アルキルであり、基Ｒ２は、それぞれ独立して、水素またはＣ１〜Ｃ３０アシルである］を含有するコポリマーと、（ＩＩ）金属塩、好ましくは、遷移金属塩と、（ＩＩＩ）被酸化性基質とを含み、ただし、成分（Ｉ）と（ＩＩＩ）とは異なるという条件である、添加剤混合物。
2020534406.tif 000002
【特許請求の範囲】
【請求項１】
（Ｉ）８００ｇ／ｍｏｌ〜５００００ｇ／ｍｏｌの数平均分子量を有し、式（Ｉａ）および（ＩＩａ）の繰返し単位または式（Ｉａ）および（ＩＩｂ）の繰返し単位
【化１】
2020534406.tif 000012
［式中、
繰返し単位（Ｉａ）および（ＩＩａ）は、ランダム、交互またはブロック分布を有することができ、モル比（Ｉａ）対（ＩＩａ）は、１：１０〜１０：１であり、
繰返し単位（Ｉａ）および（ＩＩｂ）は、ランダム、交互またはブロック分布を有することができ、モル比（Ｉａ）対（ＩＩｂ）は、１：１０〜１０：１であり、
基Ｒ１は、それぞれ独立して、Ｃ１０〜Ｃ３０アルキルであり、
基Ｒ２は、それぞれ独立して、水素またはＣ１〜Ｃ３０アシルである］
を含有するコポリマーと、
（ＩＩ）金属塩、好ましくは、遷移金属塩と、
（ＩＩＩ）被酸化性基質とを含み、
ただし、成分（Ｉ）と（ＩＩＩ）とは異なるという条件である、
添加剤混合物。
【請求項２】
Ｒ２が、水素、Ｃ１０〜Ｃ３０アルカノイルまたはＣ１０〜Ｃ３０アルケノイル、好ましくは、水素またはＣ１６〜Ｃ２４アルカノイル、特に、水素またはステアロイルである、請求項１記載の添加剤混合物。
【請求項３】
成分（ＩＩ）が、Ｆｅ、Ｃｏ、Ｃｅ、Ｍｎ、Ｃｕ、ＮｉまたはＶｄ、好ましくは、Ｃｕ、ＣｏまたはＭｎ、特に、Ｍｎの有機塩である、請求項１記載の添加剤混合物。
【請求項４】
成分（ＩＩ）が、Ｃ６〜Ｃ３６カルボン酸の金属塩である、請求項１記載の添加剤混合物。
【請求項５】
成分（ＩＩＩ）が、ポリブタジエン、ポリエステル、スクアラン、スクアレン、ポリスチレン、ポリリモネン、ポリアルファピネン、ポリベータピネン、ポリノルボルネン、ポリ乳酸ならびに直鎖および分枝鎖アルキル鎖Ｃ６〜Ｃ３０アルコールの混合物からなる群から選択される、請求項１記載の添加剤混合物。
【請求項６】
成分（ＩＩＩ）が、ポリテルペン樹脂、好ましくは、アルファピネンまたはベータピネンをベースとするポリテルペン、特に、ベータピネンをベースとするポリテルペンである、請求項１記載の添加剤混合物。
【請求項７】
成分（Ａ）、（Ｂ）および場合により、（Ｃ）を含有し、
（Ａ）ポリマー樹脂、好ましくは、熱可塑性ポリマー樹脂、
（Ｂ）請求項１記載の添加剤混合物ならびに
（Ｃ）さらなる添加剤、好ましくは、核形成剤、清澄剤、充填剤、強化剤、顔料、染料、光安定剤、酸化防止剤、防曇剤、滑り防止またはブロック防止添加剤、可塑剤、難燃剤、蛍光増白剤、光開始剤、帯電防止剤および発泡剤からなる群から選択される添加剤
（ただし、前記成分（Ｂ）と（Ｃ）との添加剤は異なるという条件である）である、
組成物。
【請求項８】
成分（Ａ）が、オレフィンモノマーのホモポリマーまたはコポリマー、オレフィンモノマーとジオレフィンモノマー、環状オレフィンとのコポリマー、１種以上の１−オレフィンおよびジオレフィンと一酸化炭素とのコポリマー、ポリビニルアルコール、ポリアミド、ポリブチレンテレフタレート、ポリエチレンテレフタレート、ポリ（アジピン酸ブチレン−コ−テレフタレート）およびポリブチレンスクシネートからなる群から選択される、請求項７記載の組成物。
【請求項９】
成分（Ａ）が、アクリレート、ウレタン、エポキシ、ポリエステル、ポリスチレン、ポリブタジエン、ポリイソプレンおよびそれらのコポリマーからなる群から選択される、請求項７記載の組成物。
【請求項１０】
前記顔料が、二酸化チタンであり、前記清澄剤が、ソルビトール、有機リン酸塩またはトリスアミド（ｔｒｉｓａｍｉｄｅ）である、請求項７記載の組成物。
【請求項１１】
成分（Ｂ）が、前記成分（Ａ）の重量に対して、０．００１〜２０％、好ましくは、０．０１〜１０％、特に、１〜５％の量で存在する、請求項７記載の組成物。
【請求項１２】
請求項７記載の組成物で製造された、成形ポリマー物品。
【請求項１３】
フィルム、テープ、シート、ラミネート、射出成形品、ブロー成形品、熱成形品、粒子（粉末）または繊維である、請求項１２記載の成形ポリマー物品。
【請求項１４】
押出フィルムまたは共押出多層フィルムである、請求項１２記載の成形ポリマー物品。
【請求項１５】
食品包装である、請求項１２記載の成形ポリマー物品。
【請求項１６】
酸素スカベンジャー、分散剤、相溶化剤、カップリング剤、帯電防止添加剤、酸素バリア添加剤、水蒸気バリア添加剤、流動点降下剤、原油用流動調整剤、皿洗い洗剤、水系における防汚剤、バインダー、金属失活剤または熱安定剤としての、好ましくは、酸素スカベンジャーとしての、請求項１記載の添加剤混合物の使用。
【請求項１７】
８００ｇ／ｍｏｌ〜５００００ｇ／ｍｏｌの数平均分子量を有し、式（Ｉａ）および（ＩＩａ）の繰返し単位または式（Ｉａ）および（ＩＩｂ）の繰返し単位
【化２】
2020534406.tif 000013
［式中、
繰返し単位（Ｉａ）および（ＩＩａ）は、ランダム、交互またはブロック分布を有することができ、モル比（Ｉａ）対（ＩＩａ）は、１：１０〜１０：１であり、
繰返し単位（Ｉａ）および（ＩＩｂ）は、ランダム、交互またはブロック分布を有することができ、モル比（Ｉａ）対（ＩＩｂ）は、１：１０〜１０：１であり、
基Ｒ１は、それぞれ独立して、Ｃ１０〜Ｃ３０アルキルであり、
基Ｒ２は、それぞれ独立して、水素またはＣ１〜Ｃ３０アシルであり、
ただし、Ｒ２は、式（ＩＩａ）の繰返し単位中の水素ではないという条件である］
を含有する、
コポリマー。
【発明の詳細な説明】
【技術分野】
【０００１】
説明
本発明は、マレイミドコポリマー、金属塩および被酸化性基質を含有する添加剤混合物、前記添加剤混合物を含有する組成物ならびに酸素スカベンジャーとしての前記添加剤混合物の使用に関する。
【０００２】
より詳細には、本発明は、
（Ｉ）８００ｇ／ｍｏｌ〜５００００ｇ／ｍｏｌの数平均分子量を有し、式（Ｉａ）および（ＩＩａ）の繰返し単位または式（Ｉａ）および（ＩＩｂ）の繰返し単位
【化１】
2020534406.tif 000003
［式中、
繰返し単位（Ｉａ）および（ＩＩａ）は、ランダム、交互またはブロック分布を有することができ、モル比（Ｉａ）対（ＩＩａ）は、１：１０〜１０：１、好ましくは、１：２〜２：１であり、
繰返し単位（Ｉａ）および（ＩＩｂ）は、ランダム、交互またはブロック分布を有することができ、モル比（Ｉａ）対（ＩＩｂ）は、１：１０〜１０：１、好ましくは、１：２〜２：１であり、
基Ｒ１は、それぞれ独立して、Ｃ１０〜Ｃ３０アルキルであり、
基Ｒ２は、それぞれ独立して、水素またはＣ１〜Ｃ３０アシルである］
を含有するコポリマーと、
（ＩＩ）金属塩、好ましくは、遷移金属塩と、
（ＩＩＩ）被酸化性基質とを含み、
ただし、成分（Ｉ）と（ＩＩＩ）とは異なるという条件である、添加剤混合物に関する。
【０００３】
Ｃ１０〜Ｃ３０アルキルの例は、デシル、ウンデシル、１−メチルウンデシル、ドデシル、１，１，３，３，５，５−ヘキサメチルヘキシル、トリデシル、テトラデシル、ペンタデシル、ヘキサデシル、ヘプタデシル、オクタデシル、エイコシル、ドコシルおよびトリアコンチルである。
【０００４】
３０個までの炭素原子を有するアシルの例は、Ｃ２〜Ｃ３０アルカノイル、Ｃ３〜Ｃ３０アルケノイルおよび非置換または置換ベンゾイルである。Ｃ１０〜Ｃ３０アルカノイルおよびＣ１０〜Ｃ３０アルケノイルが好ましい。アセチル、プロピオニル、ブチリル、ペンタノイル、ヘキサノイル、オクタノイル、ベンゾイル、アクリロイルおよびクロトノイルが、より具体的な例である。ドデカノイル、ヘキサデカノイル、オクタデカノイル、オクタデカ−９−エノイル、オクタデカ−９，１２−ジエノイルおよびオクタデカ−９，１２，１５−トリエノイルが、さらに具体的な例である。
【０００５】
Ｒ２は、好ましくは、水素、Ｃ１０〜Ｃ３０アルカノイルまたはＣ１０〜Ｃ３０アルケノイル、特に、水素またはＣ１６〜Ｃ２４アルカノイル、特に、水素またはステアロイルである。
【０００６】
成分（ＩＩ）は、好ましくは、Ｆｅ、Ｃｏ、Ｃｅ、Ｍｎ、Ｃｕ、ＮｉまたはＶｄ、特に、Ｃｕ、ＣｏまたはＭｎの有機塩である。
【０００７】
さらに好ましい実施形態によれば、成分（ＩＩ）は、Ｃ６〜Ｃ３６−カルボン酸、例えば、ラウリン酸、パルミチン酸、ステアリン酸、オレイン酸、リノール酸およびリノレン酸の金属塩である。
【０００８】
特に好ましい実施形態によれば、成分（ＩＩ）は、ステアリン酸Ｍｎである。
【０００９】
成分（ＩＩＩ）は、好ましくは、犠牲酸化性基質であり、より好ましくは、ポリブタジエン、ポリエステル、テルペンおよびポリテルペン樹脂（中でも、スクアレン、ポリリモネン、ポリアルファピネン、ポリベータピネン）、スクアラン、ポリスチレン、ポリノルボルネンおよび直鎖または分岐鎖アルケン鎖Ｃ６〜Ｃ３０アルコールからなる群から選択される。
【００１０】
さらに好ましい実施形態によれば、成分（ＩＩＩ）は、ポリテルペン樹脂、特に、アルファピネンまたはベータピネンをベースとするポリテルペンである。
【００１１】
ポリテルペン樹脂は、例えば、非環式テルペンまたは環式テルペン、例えば、単環式テルペンまたは二環式テルペンをベースとする。テルペン炭化水素をベースとするポリテルペンが好ましい。
【００１２】
テルペン系炭化水素樹脂は、典型的には、アルファピネン、ベータピネンおよびｄ−リモネン等の生成物をベースとし、これらはそれぞれ、木材産業およびカンキツ産業から得られる。テルペン系樹脂は、１９３０年代半ばから利用されている（Kirk-Othmer, Encyclopedia of Chemical Technology, John Wiley & Sons, 4. ed.(1994), Vol. 13, p. 717-718）。モノテルペンの重合は、最も一般的には、フリーデル−クラフト型触媒系、例えば、塩化アルミニウムを利用するカルボカチオン重合によって達成される（Kirk-Othmer, Encyclopedia of Chemical Technology, John Wiley & Sons, 4. ed.(1994), Vol. 1, p.459）。
【００１３】
非環式テルペンの例は、
テルペン炭化水素、例えば、ミルセン、オシメン、２，６−ジメチル−２，４，６−オクタトリエン（４Ｅ、６Ｅおよび４Ｅ、６Ｚ立体異性体）、フィトール、スクアレン、アルファ−ファルネセンおよびベータ−ファルネセン；
テルペンアルコール、例えば、ジヒドロミルセノール（２，６−ジメチル−７−オクテン−２−オール）、ゲラニオール（３，７−ジメチル−ｔｒａｎｓ−２，６−オクタジエン−１−オール）、テトラヒドロゲラニオール（３，７−ジメチルオクタン−１−オール）、ネロール（３，７−ジメチル−ｃｉｓ−２，６−オクタジエン−１−オール）、リナロール（３，７−ジメチル−１，６−オクタジエン−３−オール）、ミルセノール（２−メチル−６−メチレン−７−オクテン−２−オール）、テトラヒドロリナロール（３，７−ジメチルオクタン−３−オール）、ラバンジュロール、シトロネロール（３，７−ジメチル−６−オクテン−１−オール）、ｔｒａｎｓ−ｔｒａｎｓ−ファルネソール（３，７，１１−トリメチル−２，６，１０−ドデカトリエン−１−オール）およびｔｒａｎｓ−ネロリドール（３，７，１１−トリメチル−１，６，１０−ドデカトリエン−３−オール）；
テルペンアルデヒドおよびアセタール、例えば、シトラール（３，７−ジメチル−２，６−オクタジエン−１−アール）、シトラールジメチルアセタール（１，１−ジメトキシ−３，７−ジメチルオクタ−２，６−ジエン）、メトキシジヒドロシトロネラール（３，７−ジメチル−７−メトキシオクタン−１−アール）、ヒドロキシジヒドロシトロネラール（３，７−ジメチル−７−ヒドロキシオクタン−１−アール）、ヒドロキシジヒドロシトロネラールジメチルアセタール（８，８−ジメトキシ−２，６−ジメチルオクタン−２−オール）、シトラールジエチルアセタール（３，７−ジメチル−２，６−オクタジエン−１−アールジエチルアセタール）、シトロネラール（３，７−ジメチル−６−オクテン−１−アール）、シトロネリルオキシアセトアルデヒドおよび２，６，１０−トリメチル−９−ウンデセナール；
テルペンケトン、例えば、タゲトン、ソラノンおよびゲラニルアセトン（６，１０−ジメチル−５，９−ウンデカジエン−２−オン）；
テルペン酸およびエステル、例えば、ｃｉｓ−ゲラン酸、シトロネリン酸、ゲラニルエステル（ゲラニルホルメート、クエラニルアセテート、ゲラニルプロピオネート、ゲラニルイソブチレート、ゲラニルフェニルアセテートおよびゲラニルイソバレレートを含む）、ネリルエステル（ネリルアセテートを含む）、リナリルエステル（リナリルホルメート、リナリルアセテート、リナリルプロピオネート、リナリルブチレートおよびリナリルイソブチレートを含む）、ラバンジュリルエステル（ラバンジュリルアセテートを含む）、シトロネリルエステル（シトロネリルホルメート、シトロネリルアセテート、シトロネリルプロピオネート、シトロネリルイソブチレート、シトロネリルイソバレレートおよびシトロネリルチグレートを含む）ならびに
窒素含有不飽和テルペン誘導体、例えば、ｃｉｓ−ゲラン酸ニトリルおよびシトロネリン酸ニトリル
である。
【００１４】
環状テルペンの例は、
環状テルペン炭化水素、例えば、リモネン（１，８−ｐ−メタジエン）、アルファ−テルピネン、ベータ−テルピネン、ガンマ−テルピネン（１，４−ｐ−メンタジエン）、テルピノレン、アルファ−フェランドレン（１，５−ｐ−メンタジエン）、ベータ−フェランドレン、アルファ−ピネン（２−ピネン）、ベータ−ピネン（２（１０）−ピネン）、カンフェン、３−カレン、カリオフィレン、（＋）−バレンセン、ツジョプセン、アルファ−ビサボレン、ベータ−ビサボレン、ガンマ−ビサボレン、アルファ−セドレン、ベータ−セドレンおよびロンギホレン；
環状テルペンアルコールおよびエーテル、例えば、（＋）−ネオイソ−イソプレゴール、イソプレゴール（８−ｐ−メンテン−３−オール）、ｃｉｓまたはｔｒａｎｓ異性体としてのピナノール（２，６，６−ビシクロヘプタン−２−オール）、アルファ−テルピネオール（１−ｐ−メンテン−８−オール）、ベータ−テルピネオール、ガンマ−テルピネオール、デルタ−テルピネオール、ビサボロール（＋および−異性体）および１−テルピネン−４−オール（１−ｐ−メンテン−４−オール）；
環状テルペンアルデヒドおよびケトン、例えば、カルボン（１，８−ｐ−マンタジエン−６−オン）、アルファ−イオノン（Ｃ１３Ｈ２０Ｏ）、ベータ−イオノン（Ｃ１３Ｈ２０Ｏ）、ガンマ−イオノン（Ｃ１３Ｈ２０Ｏ）、イロン（アルファ−、ベータ−、ガンマ−）（Ｃ１４Ｈ２２Ｏ）、ｎ−メチルイオノン（アルファ−、ベータ−、ガンマ−）（Ｃ１４Ｈ２２Ｏ）、イソメチルイオノン（アルファ−、ベータ−、ガンマ−）（Ｃ１４Ｈ２２Ｏ）、アリルイオノン（Ｃ１６Ｈ２４Ｏ）、シュードイオノン、ｎ−メチルシュードイオノン、イソメチルシュードイオノン、ダマスコン（１−（２，６，６−トリメチルシクロヘキセニル）−２−ブテン−１−オン；ベータダマスセノン（１−（２，６，６−トリメチル−１，３−シクロハジエニル）−２−ブテン−１−オン）を含む）、ノトカトン（５，６−ジメチル−８−イソプロペニルビシクロ［４．４．０］−１−デセン−３−オン）およびセドリルメチルケトン（Ｃ１７Ｈ２６Ｏ）；ならびに
環状テルペンエステル、例えば、アルファ−テルピニルアセテート（１−ｐ−メンテン−８−イルアセテート）、ノピルアセテート（（−）−２−（６，６−ジメチルビシクロ［３．１．１］ヘプタ−２−エン−２−イル）エチルアセテート）およびｋｈｕｓｙｍｉｌアセテート
である。
【００１５】
さらに適切なテルペン誘導体を、Kirk-Othmer, Encyclopedia of Chemical Technology, John Wiley & Sons, 4. ed.(1994), Vol. 23, p. 833-882およびUllmann Encyclopedia of Industrial Chemistry, Wiley-VCH Verlag GmbH and Co KGaA, 2012に見出すことができる。
【００１６】
ポリテルペンの基礎として役立つ場合があるテルペンの好ましい例は、トリシクレン、アルファ−ピネン、アルファ−フェンチン、カンフェン、ベータ−ピネン、ミルセン、ｃｉｓ−ピナン、ｔｒａｎｓ−ピナン、ｃｉｓ／ｔｒａｎｓ−ｐ−８−メンテン、ｔｒａｎｓ−２−ｐ−メンテン、ｐ−３−メンテン、ｔｒａｎｓ−ｐ−メンタン、３−カレン、ｃｉｓ−ｐ−メンタン、１，４−シネオール、１，８−シネオール、アルファ−テルピネン、ベータ−テルピネン、ｐ−１−メンテン、ｐ−４（８）−メンテン、リモネン、ｐ−シメン、ガンマ−テルピネン、ｐ−３，８−メンタジエン、ｐ−２，４（８）−メンタジエンおよびテルピノレンである。
【００１７】
成分（ＩＩＩ）のさらなる例は、テルペンに構造的に関連する脂環式化合物、例えば、下記アルコール、例えば、５−（２，２，３−トリメチル−３−シクロペンテン−１−イル）−３−メチルペンタン−２−オール；
アルデヒド、例えば、２，４−ジメチル−３−シクロヘキセンカルボキシアルデヒド、４−（４−メチル−３−ペンテン−１−イル）−３−シクロヘキセンカルボキシアルデヒドおよび４−（４−ヒドロキシ−４−メチルペンチル）−３−シクロヘキセンカルボキシアルデヒド；
ケトン、例えば、シベトン、ジヒドロジャスモン（３−メチル−２−ペンチル−２−シクロペンテン−１−オン）、ｃｉｓ−ジャスモン（３−メチル−２−（２−ｃｉｓ−ペンテン−１−イル）−２−シクロペンテン−１−オン）、５−シクロヘキサデセン−１−オン、２，３，８，８−テトラメチル−１，２，３，４，５，６，７，８−オクタヒドロ−２−ナフタレニルメチルケトンおよび３−メチル−２−シクロペンテン−２−オール−１−オン；ならびに
エステル、例えば、４，７−メタノ−３ａ，４，５，６，７，７ａ−ヘキサヒドロ−５−（または６）−インデニルアセテート、アリル  ３−シクロヘキシルプロピオネート、メチルジヒドロジャスモネート、メチル（３−オキソ−２−ペンチルシクロペンチル）アセテート
である。
【００１８】
本発明で使用されるポリテルペンは、前述のテルペンと他の不飽和有機化合物との共重合から得ることもできる。
【００１９】
成分（ＩＩＩ）の他の例は、不飽和コールタール副生物ポリマー、例えば、クマロン−インデン樹脂、ロジン等である。
【００２０】
本成分（ＩＩＩ）は、好ましくは、ポリ−アルファ−ピネン、ポリ−ベータ−ピネン、ポリリモネンまたはアルファ−ピネンのコポリマー、ベータ−ピネンのコポリマーまたはリモネンのコポリマーからなる群から選択されるポリテルペン樹脂である。
【００２１】
一般的には、本発明のポリテルペンは、２つ以上のテルペン単位を有する。それらは、好ましくは、約４００ｇ／ｍｏｌ〜約５００００ｇ／ｍｏｌの分子量を有する。
【００２２】
成分（Ｉ）対成分（ＩＩ）の重量比は、好ましくは、１：１０〜１０：１、より好ましくは、１：２〜２：１である。
【００２３】
成分（Ｉ）対成分（ＩＩＩ）の重量比は、好ましくは、１：５０〜１：１、より好ましくは、１：２５〜１：５である。
【００２４】
本発明のさらなる実施形態は、成分（Ａ）、（Ｂ）および場合により、（Ｃ）を含有する、組成物
（Ａ）ポリマー樹脂、好ましくは、熱可塑性ポリマー樹脂、
（Ｂ）上記された添加剤混合物ならびに
（Ｃ）さらなる添加剤、好ましくは、核形成剤、清澄剤、充填剤、強化剤、顔料、染料、光安定剤、酸化防止剤、防曇剤、滑り防止またはブロック防止添加剤、可塑剤、難燃剤、蛍光増白剤、光開始剤、帯電防止剤および発泡剤からなる群から選択される添加剤
（ただし、成分（Ｂ）と（Ｃ）との添加剤は異なるという条件である）
である。
【００２５】
顔料は、好ましくは、二酸化チタンであり、清澄剤は、好ましくは、ソルビトール、有機リン酸塩またはトリスアミドである。
【００２６】
成分（Ａ）の例は、
１．モノオレフィンおよびジオレフィンのポリマー、例えば、ポリプロピレン、ポリイソブチレン、ポリブタ−１−エン、ポリ−４−メチルペンタ−１−エン、ポリビニルシクロヘキサン、ポリイソプレンまたはポリブタジエンおよびシクロオレフィン、例えば、シクロペンテンまたはノルボルネンのポリマー、ポリエチレン（場合により、架橋していることができる）、例えば、高密度ポリエチレン（ＨＤＰＥ）、高密度および高分子量ポリエチレン（ＨＤＰＥ−ＨＭＷ）、高密度および超高分子量ポリエチレン（ＨＤＰＥ−ＵＨＭＷ）、中密度ポリエチレン（ＭＤＰＥ）、低密度ポリエチレン（ＬＤＰＥ）、直鎖低密度ポリエチレン（ＬＬＤＰＥ）、（ＶＬＤＰＥ）および（ＵＬＤＰＥ）である。
【００２７】
ポリオレフィン、すなわち、前段落で例示されたモノオレフィンのポリマー、好ましくは、ポリエチレンおよびポリプロピレンは、異なる方法により、特に、下記方法により製造することができる。
【００２８】
ａ）ラジカル重合（通常、高圧および高温下）
ｂ）周期律表のＩＶｂ、Ｖｂ、ＶＩｂまたはＶＩＩＩ族の１つ以上の金属を通常含有する触媒を使用する触媒重合。それらの金属は、通常、１つ以上の配位子、典型的には、π−またはσ−配位のいずれかであることができる酸化物、ハロゲン化物、アルコラート、エステル、エーテル、アミン、アルキル、アルケニルおよび／またはアリールを有する。それらの金属錯体は、遊離型であることができまたは基材、典型的には、活性化塩化マグネシウム、塩化チタン（ＩＩＩ）、アルミナまたは酸化ケイ素に固定されていることができる。それらの触媒は、重合媒体に可溶性または不溶性であることができる。触媒は、それ自体を重合に使用することができまたはさらなる活性化剤、典型的には、金属アルキル、金属水素化物、金属アルキルハロゲン化物、金属アルキル酸化物または金属アルキルオキサンを使用することができる。前記金属は、周期律表のＩａ、ＩＩａおよび／またはＩＩＩａ族の元素である。活性化剤は、さらなるエステル、エーテル、アミンまたはシリルエーテル基で適宜修飾することができる。それらの触媒系は、通常、Ｐｈｉｌｌｉｐｓ、Ｓｔａｎｄａｒｄ  Ｏｉｌ  Ｉｎｄｉａｎａ、Ｚｉｅｇｌｅｒ（−Ｎａｔｔａ）、ＴＮＺ（ＤｕＰｏｎｔ）、メタロセンまたはシングルサイト触媒（ＳＳＣ）と呼ばれる。
【００２９】
２．  １）で言及されたポリマーの混合物、例えば、ポリプロピレンとポリイソブチレンとの混合物、ポリプロピレンとポリエチレンとの混合物（例えば、ＰＰ／ＨＤＰＥ、ＰＰ／ＬＤＰＥ）および異なるタイプのポリエチレンの混合物（例えば、ＬＤＰＥ／ＨＤＰＥ）。
【００３０】
３．  モノオレフィンおよびジオレフィン同士のコポリマーまたは他のビニルモノマーとのコポリマー、例えば、エチレン／プロピレンコポリマー、直鎖低密度ポリエチレン（ＬＬＤＰＥ）および低密度ポリエチレン（ＬＤＰＥ）とのその混合物、プロピレン／ブタ−１−エンコポリマー、プロピレン／イソブチレンコポリマー、エチレン／ブタ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えば、エチレン／ノルボルネン、例えば、ＣＯＣ）、エチレン／１−オレフィンコポリマー（この場合、１−オレフィンは、ｉｎ  ｓｉｔｕで生成される）；プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／ビニルアセテートコポリマーまたはエチレン／アクリル酸コポリマーおよびそれらの塩（イオノマー）；ならびにエチレンとプロピレンおよびジエン、例えば、ヘキサジエン、ジシクロペンタジエンまたはエチリデン−ノルボルネンとのターポリマー；ならびにこのようなコポリマー同士の混合物および上記１）で言及されたポリマーとの混合物、例えば、ポリプロピレン／エチレン−プロピレンコポリマー、ＬＤＰＥ／エチレン−ビニルアセテートコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡおよび交互またはランダムポリアルキレン／一酸化炭素コポリマーおよびそれらの他のポリマー、例えば、ポリアミドとの混合物。
【００３１】
４．  炭化水素樹脂（例えば、Ｃ５〜Ｃ９）、その水素化修飾体（例えば、粘着付与剤）およびポリアルキレンとデンプンとの混合物を含む。
【００３２】
１．）〜４．）のホモポリマーおよびコポリマーは、シンジオタクチック、アイソタクチック、ヘミアイソタクチックまたはアタクチックを含む任意の立体構造を有することができる。この場合、アタクチックポリマーが好ましい。ステレオブロックポリマーも含まれる。
【００３３】
５．  ポリスチレン、ポリ（ｐ−メチルスチレン）、ポリ（α−メチルスチレン）。
【００３４】
６．  スチレン、α−メチルスチレンを含むビニル芳香族モノマー、ビニルトルエンの全ての異性体、特に、ｐ−ビニルトルエン、エチルスチレン、プロピルスチレン、ビニルビフェニル、ビニルナフタレンおよびビニルアントラセンの全ての異性体ならびにそれらの混合物から得られる芳香族ホモポリマーおよびコポリマー。ホモポリマーおよびコポリマーは、シンジオタクチック、アイソタクチック、ヘミアイソタクチックまたはアタクチックを含む任意の立体構造を有することができる。この場合、アタクチックポリマーが好ましい。ステレオブロックポリマーも含まれる。
【００３５】
６ａ．  エチレン、プロピレン、ジエン、ニトリル、酸、無水マレイン酸、マレイミド、ビニルアセテートおよび塩化ビニルまたはアクリル誘導体およびそれらの混合物、例えば、スチレン／ブタジエン、スチレン／アクリロニトリル、スチレン／エチレン（インターポリマー）、スチレン／アルキルメタクリレート、スチレン／ブタジエン／アルキルアクリレート、スチレン／ブタジエン／アルキルメタクリレート、スチレン／マレイン酸無水物、スチレン／アクリロニトリル／メチルアクリレートから選択される前述のビニル芳香族モノマーおよびコモノマーを含むコポリマー；高衝撃強度のスチレンコポリマーと別のポリマー、例えば、ポリアクリレート、ジエンポリマーまたはエチレン／プロピレン／ジエンターポリマーとの混合物；ならびにスチレン、例えば、スチレン／ブタジエン／スチレン、スチレン／イソプレン／スチレン、スチレン／エチレン／ブチレン／スチレンまたはスチレン／エチレン／プロピレン／スチレンのブロックコポリマー。
【００３６】
６ｂ．  特に、アタクチックポリスチレン（多くの場合、ポリビニルシクロヘキサン（ＰＶＣＨ）と呼ばれる）を水素化することにより製造されるポリシクロヘキシルエチレン（ＰＣＨＥ）を含む、６）で言及されたポリマーの水素化により得られる水素化芳香族ポリマー。
【００３７】
６ｃ．  ６ａ．）で言及されたポリマーの水素化により得られる水素化芳香族ポリマー。
【００３８】
ホモポリマーおよびコポリマーは、シンジオタクチック、アイソタクチック、ヘミアイソタクチックまたはアタクチックを含む任意の立体構造を有することができる。この場合、アタクチックポリマーが好ましい。ステレオブロックポリマーも含まれる。
【００３９】
７．  ビニル芳香族モノマー、例えば、スチレンまたはα−メチルスチレンのグラフトコポリマー、例えば、スチレン担持ポリブタジエン、スチレン担持ポリブタジエン−スチレンまたはポリブタジエン−アクリロニトリルコポリマー；スチレンおよびアクリロニトリル（またはメタクリロニトリル）担持ポリブタジエン；スチレン、アクリロニトリルおよびメチルメタクリレート担持ポリブタジエン；スチレンおよびマレイン酸無水物担持ポリブタジエン；スチレン、アクリロニトリルおよびマレイン酸無水物またはマレイミド担持ポリブタジエン；スチレンおよびマレイミド担持ポリブタジエン；スチレンおよびアルキルアクリレートまたはメタクリレート担持ポリブタジエン；スチレンおよびアクリロニトリル担持エチレン／プロピレン／ジエンターポリマー；スチレンおよびアクリロニトリル担持ポリアルキルアクリレートまたはポリアルキルメタクリレート、スチレンおよびアクリロニトリル担持アクリレート／ブタジエンコポリマーならびに６）で列記されたコポリマーとのその混合物、例えば、ＡＢＳ、ＭＢＳ、ＡＳＡまたはＡＥＳポリマーとして公知のコポリマー混合物。
【００４０】
８．  ハロゲン含有ポリマー、例えば、ポリクロロプレン、塩素化ゴム、イソブチレン−イソプレンの塩素化および臭素化コポリマー（ハロブチルゴム）、塩素化またはスルホ塩素化ポリエチレン、エチレンおよび塩素化エチレンのコポリマー、エピクロロヒドリンホモポリマーおよびコポリマー、特に、ハロゲン含有ビニル化合物のポリマー、例えば、ポリ塩化ビニル、ポリ塩化ビニリデン、ポリフッ化ビニル、ポリフッ化ビニリデンならびにそれらのコポリマー、例えば、塩化ビニル／塩化ビニリデン、塩化ビニル／ビニルアセテートまたは塩化ビニリデン／ビニルアセテートコポリマー。
【００４１】
９．  α，β−不飽和酸およびその誘導体から得られるポリマー、例えば、ポリアクリレートおよびポリメタクリレート；ポリメチルメタクリレート、ポリアクリルア
ミドおよびポリアクリロニトリル、ブチルアクリレートにより衝撃改質されたもの。
【００４２】
１０．  ９）で言及されたモノマー同士または他の不飽和モノマーとのコポリマー、例えば、アクリロニトリル／ブタジエンコポリマー、アクリロニトリル／アルキルアクリレートコポリマー、アクリロニトリル／アルコキシアルキルアクリレートまたはアクリロニトリル／ハロゲン化ビニルコポリマーまたはアクリロニトリル／アルキルメタクリレート／ブタジエンターポリマー。
【００４３】
１１．  不飽和アルコールおよびアミンまたはそのアシル誘導体もしくはそのアセタールから得られるポリマー、例えば、ポリビニルアルコール、ポリビニルアセテート、ポリビニルステアレート、ポリビニルベンゾエート、ポリビニルマレエート、ポリビニルブチラール、ポリアリルフタレートまたはポリアリルメラミン；ならびに上記１）で言及されたオレフィンとのそれらのコポリマー。
【００４４】
１２．  環状エーテル、例えば、ポリアルキレングリコール、ポリエチレンオキシド、ポリプロピレンオキシドのホモポリマーおよびコポリマーまたはそれらとビスグリシジルエーテルとのコポリマー。
【００４５】
１３．  ポリアセタール、例えば、ポリオキシメチレンおよびコモノマーとしてエチレンオキシドを含有するようなポリオキシメチレン；熱可塑性ポリウレタン、アクリレートまたはＭＢＳで改質されたポリアセタール。
【００４６】
１４．  ポリフェニレンオキシドおよびスルフィドならびにポリフェニレンオキシドとスチレンポリマーまたはポリアミドとの混合物。
【００４７】
１５．  一方ではヒドロキシル末端ポリエーテル、ポリエステルまたはポリブタジエンから得られるポリウレタンおよび他方では脂肪族または芳香族ポリイソシアネートから得られるポリウレタンならびにそれらの前駆体。
【００４８】
１６．  ジアミンおよびジカルボン酸ならびに／もしくはアミノカルボン酸から得られるポリアミドおよびコポリアミドまたは対応するラクタム、例えば、ポリアミド４、ポリアミド６、ポリアミド６／６、６／１０、６／９、６／１２、４／６、１２／１２、ポリアミド１１、ポリアミド１２、ｍ−キシレンジアミンおよびアジピン酸から出発する芳香族ポリアミド；ヘキサメチレンジアミンならびにイソフタル酸および／またはテレフタル酸から製造され、改質剤としてエラストマーを含むかまたは含まないポリアミド、例えば、ポリ−２，４，４−トリメチルヘキサメチレンテレフタルアミドまたはポリ−ｍ−フェニレンイソフタルアミド；ならびに前述のポリアミドとポリオレフィン、オレフィンコポリマー、アイオノマーまたは化学結合もしくはグラフト化エラストマー；またはポリエーテル、例えば、ポリエチレングリコール、ポリプロピレングリコールもしくはポリテトラメチレングリコールとのブロックコポリマー；ならびにＥＰＤＭまたはＡＢＳで改質されたポリアミドまたはコポリアミド；および加工中に縮合したポリアミド（ＲＩＭポリアミド系）。
【００４９】
１７．  ポリ尿素、ポリイミド、ポリアミドイミド、ポリエーテルイミド、ポリエステルイミド、ポリヒダントインおよびポリベンズイミダゾール。
【００５０】
１８．  ジカルボン酸およびジオールおよび／もしくはヒドロキシカルボン酸から得られるポリエステルまたは対応するラクトンもしくはラクチド、例えば、ポリエチレンテレフタレート、ポリブチレンテレフタレート、ポリ−１，４−ジメチルシクロヘキサンテレフタレート、ポリアルキレンナフタレートおよびポリヒドロキシベンゾエートならびにヒドロキシル末端ポリエーテルから得られるコポリエーテルエステル、ならびにポリカーボネートまたはＭＢＳで改質されたポリエステル。コポリエステルは、例えば、ポリブチレンスクシネート／テレフタレート、ポリブチレンアジペート／テレフタレート、ポリテトラメチレンアジペート／テレフタレート、ポリブチレンスクシネート／アジペート、ポリブチレンスクシネート／カーボネート、ポリ−３−ヒドロキシブチレート／オクタノエートコポリマー、ポリ−３−ヒドロキシブチレート／ヘキサノエート／デカノエートターポリマーを含むことができるが、これらに限定されない。さらに、脂肪族ポリエステルは、例えば、ポリ（ヒドロキシアルカノエート）、特に、ポリ（プロピオラクトン）、ポリ（ブチロラクトン）、ポリ（ピバロラクトン）、ポリ（バレロラクトン）およびポリ（カプロラクトン）、ポリエチレンスクシネート、ポリエチレンフラノエート、ポリプロピレンスクシネート、ポリブチレンスクシネート、ポリヘキサメチレンスクシネート、ポリエチレンアジペート、ポリプロピレンアジペート、ポリブチレンアジペート、ポリヘキサメチレンアジペート、ポリエチレンオキサレート、ポリプロピレンオキサレート、ポリブチレンオキサレート、ポリヘキサメチレンオキサレート、ポリエチレンセバケート、ポリプロピレンセバケート、ポリブチレンセバケートおよびポリ乳酸（ＰＬＡ）のクラスならびにポリカーボネートまたはＭＢＳで改質された対応するポリエステルを含むことができるが、これらに限定されない。「ポリ乳酸（ＰＬＡ）」という用語は、好ましくは、ポリ−Ｌ−ラクチドのホモポリマーおよび他のポリマーとのそのブレンドまたはアロイのいずれか；乳酸またはラクチドと他のモノマー、例えば、ヒドロキシカルボン酸、例えば、グリコール酸、３−ヒドロキシ−酪酸、４−ヒドロキシ−酪酸、４−ヒドロキシ−吉草酸、５−ヒドロキシ−吉草酸、６−ヒドロキシ−カプロン酸およびそれらの環式形態とのコポリマーを指す。「乳酸」または「ラクチド」という用語は、Ｌ−乳酸、Ｄ−乳酸、それらの混合物および二量体、すなわち、Ｌ−ラクチド、Ｄ−ラクチド、メソ−ラクチドおよびそれらのいずれかの混合物を含む。
【００５１】
１９．  ポリカーボネートおよびポリエステルカーボネート。
【００５２】
２０．  ポリケトン。
【００５３】
２１．  ポリスルホン、ポリエーテルスルホンおよびポリエーテルケトン。
【００５４】
２２．  一方で、アルデヒドから得られる架橋ポリマー、他方で、フェノール、尿素およびメラミンから得られる架橋ポリマー、例えば、フェノール／ホルムアルデヒド樹脂、尿素／ホルムアルデヒド樹脂およびメラミン／ホルムアルデヒド樹脂。
【００５５】
２３．  乾燥および非乾燥アルキド樹脂。
【００５６】
２４．  飽和および不飽和ジカルボン酸と架橋剤としての多価アルコールおよびビニル化合物ならびに低引火性のそのハロゲン含有修飾体とのコポリエステルから得られる不飽和ポリエステル樹脂。
【００５７】
２５．  置換アクリレート、例えば、エポキシアクリレート、ウレタンアクリレートまたはポリエステルアクリレートから得られる架橋性アクリル樹脂。
【００５８】
２６．  メラミン樹脂、尿素樹脂、イソシアネート、イソシアヌレート、ポリイソシアネートまたはエポキシ樹脂で架橋されたアルキド樹脂、ポリエステル樹脂およびアクリレート樹脂。
【００５９】
２７．  脂肪族、脂環式、複素環式または芳香族グリシジル化合物、例えば、ビスフェノールＡおよびビスフェノールＦのジグリシジルエーテルの生成物から得られる架橋エポキシ樹脂。同樹脂は、促進剤の有無にかかわらず、慣用の硬化剤、例えば、酸無水物またはアミンにより架橋される。
【００６０】
２８．  天然ポリマー、例えば、セルロース、ゴム、ゼラチンおよびその化学修飾相同誘導体、例えば、セルロースアセテート、セルロースプロピオネートおよびセルロースブチレートまたはセルロースエーテル、例えば、メチルセルロース；ならびにロジンおよびその誘導体。
【００６１】
２９．  前述のポリマーのブレンド（ポリブレンド）、例えば、ＰＰ／ＥＰＤＭ、ポリアミド／ＥＰＤＭまたはＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６およびコポリマー、ＰＡ／ＨＤＰＥ、ＰＡ／ＰＰ、ＰＡ／ＰＰＯ、ＰＢＴ／ＰＣ／ＡＢＳまたはＰＢＴ／ＰＥＴ／ＰＣ。
【００６２】
成分（Ａ）は、好ましくは、オレフィンモノマーのホモポリマーまたはコポリマー、オレフィンモノマーとジオレフィンモノマー、環状オレフィンとのコポリマー、１つ以上の１−オレフィンおよびジオレフィンと一酸化炭素とのコポリマー、ポリビニルアルコール、ポリアミド、ポリブチレンテレフタレート、ポリエチレンテレフタレート、ポリ（ブチレンアジペート−コ−テレフタレート）およびポリブチレンスクシネートからなる群から選択され、特に、アクリレート、ウレタン、エポキシ、ポリエステル、ポリスチレン、ポリブタジエン、ポリイソプレンおよびそれらのコポリマーからなる群から選択される。
【００６３】
成分（Ｂ）の添加剤混合物は、好ましくは、成分（Ａ）の重量に対して、０．００１〜２０％、好ましくは、０．０１〜１０％、特に、１〜５％の量で、本発明に係る組成物中に存在する。
【００６４】
成分（Ｃ）の例は、下記のものである。
【００６５】
１．  抗酸化剤
１．１．  アルキル化モノフェノール、例えば、２，６−ジ−ｔｅｒｔ−ブチル−４−メチルフェノール、２−ｔｅｒｔ−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔｅｒｔ−ブチル−４−メトキシメチルフェノール、側鎖が直鎖または分岐鎖であるノニルフェノール、例えば、２，６−ジ−ノニル−４−メチルフェノール、２，４−ジメチル−６−（１’−メチルウンデカ−１’−イル）フェノール、２，４−ジメチル−６−（１’−メチルペンタデカ−１’−イル）フェノール、２，４−ジメチル−６−（１’−メチルペンタデカ−１’−イル）フェノール、２，４−ジメチル−６−（１’−メチルトリデカ−１’−イル）フェノールおよびそれらの混合物。
【００６６】
１．２．  アルキルチオメチルフェノール、例えば、２，４−ジオクチルチオメチル−６−ｔｅｒｔ−ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００６７】
１．３．  ヒドロキノンおよびアルキル化ヒドロキノン、例えば、２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，６−ジ−ｔｅｒｔ−ブチルヒドロキノン、２，５−ジ−ｔｅｒｔ−ブチル−４−ヒドロキシアニソール、３，５−ジ−ｔｅｒｔ−ブチル−４−ヒドロキシアニソール、３，５−ジ−ｔｅｒｔ−ブチル−４−ヒドロキシフェニルステアレート、ビス（３，５−ジ−ｔｅｒｔ−ブチル−４−ヒドロキシフェニル）アジペート。
【００６８】
１．４．  トコフェロール、例えば、α−トコフェロール、β−トコフェロール、γ−トコフェロール、δ−トコフェロールおよびそれらの混合物（ビタミンＥ）。
【００６９】
１．５．  ヒドロキシル化チオジフェニルエーテル、例えば、２，２’−チオビス（６−ｔｅｒｔ−ブチル−４−メチルフェノール）、２，２’−チオビス（４−オクチルフェノール）、４，４’−チオビス（６−ｔｅｒｔ−ブチル−３−メチルフェノール）、４，４’−チオビス（６−ｔｅｒｔ−ブチル−２−メチルフェノール）、４，４’−チオビス（３，６−ジ−ｓｅｃ−アミルフェノール）、４，４’−ビス（２，６−ジメチル−４−ヒドロキシフェニル）ジスルフィド。
【００７０】
１．６．  アルキリデンビスフェノール、例えば、２，２’−メチレンビス（６−ｔｅｒｔ−ブチル−４−メチルフェノール）、２，２’−メチレンビス（６−ｔｅｒｔ−ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−ｔｅｒｔ−ブチルフェノール）、２，２’−エチリデンビス（４，６−ジ−ｔｅｒｔ−ブチルフェノール）、２，２’−エチリデンビス（６−ｔｅｒｔ−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−ｔｅｒｔ−ブチルフェノール）、４，４’−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチル−フェニル）−３−ｎ−ドデシルメルカプトブタン、エチレングリコールビス［３，３−ビス（３’−ｔｅｒｔ−ブチル−４’−ヒドロキシフェニル）ブチレート］、ビス（３−ｔｅｒｔ−ブチル−４−ヒドロキシ−５−メチル−フェニル）ジシクロペンタジエン、ビス［２−（３’−ｔｅｒｔ−ブチル−２’−ヒドロキシ−５’−メチルベンジル）−６−ｔｅｒｔ−ブチル−４−メチルフェニル］テレフタレート、１，１−ビス−（３，５−ジメチル−２−ヒドロキシフェニル）ブタン、２，２−ビス（３，５−ジ−ｔｅｒｔ−ブチル−４−ヒドロキシフェニル）プロパン、２，２−ビス（５−ｔｅｒｔ−ブチル−４−ヒドロキシ−２−メチルフェニル）−４−ｎ−ドデシルメルカプトブタン、１，１，５，５−テトラ−（５−ｔｅｒｔ−ブチル−４−ヒドロキシ−２−メチルフェニル）ペンタン。
【００７１】
１．７．  Ｏ−、Ｎ−およびＳ−ベンジル化合物、例えば、３，５，３’，５’−テトラ−ｔｅｒｔ−ブチル−４，４’−ジヒドロキシジベンジルエーテル，オクタデシル−４−ヒドロキシ−３，５−ジメチルベンジルメルカプトアセテート、トリデシル−４−ヒドロキシ−３，５−ジ−ｔｅｒｔ−ブチルベンジルメルカプトアセテート、トリス（３，５−ジ−ｔｅｒｔ−ブチル−４−ヒドロキシベンジル）アミン、ビス（４−ｔｅｒｔ−ブチル−３−ヒドロキシ−２，６−ジメチルベンジル）ジチオテレフタレート、ビス（３，５−ジ−ｔｅｒｔ−ブチル−４−ヒドロキシベンジル）スルフィド、イソオクチル−３，５−ジ−ｔｅｒｔ−ブチル−４−ヒドロキシベンジルメルカプトアセテート。
【００７２】
１．８．  ヒドロキシベンジル化マロネート、例えば、ジオクタデシル−２，２−ビス（３，５−ジ−ｔｅｒｔ−ブチル−２−ヒドロキシベンジル）マロネート、ジ−オクタデシル−２−（３−ｔｅｒｔ−ブチル−４−ヒドロキシ−５−メチルベンジル）マロネート、ジ−ドデシルメルカプトエチル−２，２−ビス（３，５−ジ−ｔｅｒｔ−ブチル−４−ヒドロキシベンジル）マロネート、ビス［４−（１，１，３，３−テトラメチルブチル）フェニル］−２，２−ビス（３，５−ジ−ｔｅｒｔ−ブチル−４−ヒドロキシベンジル）マロネート。
【００７３】
１．９．  芳香族ヒドロキシベンジル化合物、例えば、１，３，５−トリス（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）フェノール。
【００７４】
１．１０．  トリアジン化合物、例えば、２，４−ビス（オクチルメルカプト）−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス（３，５−ジ−ｔｅｒｔ−ブチル−４−ヒドロキシフェノキシ）−１，２，３−トリアジン、１，３，５−トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、２，４，６−トリス（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【００７５】
１．１１．  ベンジルホスホネート、例えば、ジメチル−２，５−ジ−ｔｅｒｔ−ブチル−４−ヒドロキシベンジルホスホネート、ジエチル−３，５−ジ−ｔｅｒｔ−ブチル−４−ヒドロキシベンジルホスホネート、ジオクタデシル−３，５−ジ−ｔｅｒｔ−ブチル−４−ヒドロキシベンジルホスホネート、ジオクタデシル−５−ｔｅｒｔ−ブチル−４−ヒドロキシ−３−メチルベンジルホスホネート、３，５−ジ−ｔｅｒｔ−ブチル−４−ヒドロキシベンジルホスホン酸のモノエチルエステルのカルシウム塩。
【００７６】
１．１２．  アシルアミノフェノール、例えば、４−ヒドロキシラウルアニリド、４−ヒドロキシステアルアニリド、オクチルＮ−（３，５−ジ−ｔｅｒｔ−ブチル−４−ヒドロキシフェニル）カルバメート。
【００７７】
１．１３．  β−（３，５−ジ−ｔｅｒｔ−ブチル−４−ヒドロキシフェニル）プロピオン酸と一価または多価アルコール、例えば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００７８】
１．１４．  β−（５−ｔｅｒｔ−ブチル−４−ヒドロキシ−３−メチルフェニル）プロピオン酸と一価または多価アルコール、例えば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−ｔｅｒｔ−ブチル−４−ヒドロキシ−５−メチルフェニル）プロピオニルオキシ｝−１，１−ジメチルエチル］−２，４，８，１０−テトラオキサスピロ［５．５］ウンデカンとのエステル。
【００７９】
１．１５．  β−（３，５−ジシクロヘキシル−４−ヒドロキシフェニル）プロピオン酸と一価または多価アルコール、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８０】
１．１６．  ３，５−ジ−ｔｅｒｔ−ブチル−４−ヒドロキシフェニル酢酸と一価または多価アルコール、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８１】
１．１７．  β−（３，５−ジ−ｔｅｒｔ−ブチル−４−ヒドロキシフェニル）プロピオン酸のアミド、例えば、Ｎ，Ｎ’−ビス（３，５−ジ−ｔｅｒｔ−ブチル−４−ヒドロキシフェニルプロピオニル）ヘキサメチレンジアミド、Ｎ，Ｎ’−ビス（３，５−ジ−ｔｅｒｔ−ブチル−４−ヒドロキシフェニルプロピオニル）トリメチレンジアミド、Ｎ，Ｎ’−ビス（３，５−ジ−ｔｅｒｔ−ブチル−４−ヒドロキシフェニルプロピオニル）ヒドラジド、Ｎ，Ｎ’−ビス［２−（３−［３，５−ジ−ｔｅｒｔ−ブチル−４−ヒドロキシフェニル］プロピオニルオキシ）エチル］オキサミド（Ｎａｕｇａｒｄ（登録商標）ＸＬ−１、Ｕｎｉｒｏｙａｌより供給）。
【００８２】
１．１８．  アスコルビン酸（ビタミンＣ）。
【００８３】
１．１９．  アミン系酸化防止剤、例えば、Ｎ，Ｎ’−ジ−イソプロピル−ｐ−フェニレンジアミン、Ｎ，Ｎ’−ジ−ｓｅｃ−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル化ジフェニルアミン、例えば、ｐ，ｐ’−ジ−ｔｅｒｔ−オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−ｔｅｒｔ−ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、ｔｅｒｔ−オクチル化Ｎ−フェニル−１−ナフチルアミン、モノアルキル化およびジアルキル化ｔｅｒｔ−ブチル／ｔｅｒｔ−オクチルジフェニルアミンの混合物、モノアルキル化およびジアルキル化ノニルジフェニルアミンの混合物、モノアルキル化およびジアルキル化ドデシルジフェニルアミンの混合物、モノアルキル化およびジアルキル化イソプロピル／イソヘキシルジフェニルアミンの混合物、モノアルキル化およびジアルキル化ｔｅｒｔ−ブチルジフェニルアミンの混合物、２，３−ジヒドロ−３，３−ジメチル−４Ｈ−１，４−ベンゾチアジン、フェノチアジン、モノ−およびジアルキル化ｔｅｒｔ−ブチル／ｔｅｒｔ−オクチルフェノチアジンの混合物、モノ−およびジアルキル化ｔｅｒｔ−オクチルフェノチアジンの混合物、Ｎ−アリルフェノチアジン、Ｎ，Ｎ，Ｎ’，Ｎ’−テトラフェニル−１，４−ジアミノブタ−２−エン。
【００８４】
２．  紫外線吸収剤および光安定剤
２．１．  ２−（２’−ヒドロキシフェニル）ベンゾトリアゾール、例えば、２−（２’−ヒドロキシ−５’−メチルフェニル）ベンゾトリアゾール、２−（３’，５’−ジ−ｔｅｒｔ−ブチル−２’−ヒドロキシフェニル）ベンゾトリアゾール、２−（５’−ｔｅｒｔ−ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−ｔｅｒｔ−ブチル−２’−ヒドロキシフェニル）−５−クロロ−ベンゾトリアゾール、２−（３’−ｔｅｒｔ−ブチル−２’−ヒドロキシ−５’−メチルフェニル）−５−クロロ−ベンゾトリアゾール、２−（３’−ｓｅｃ−ブチル−５’−ｔｅｒｔ−ブチル−２’−ヒドロキシフェニル）ベンゾトリアゾール、２−（２’−ヒドロキシ−４’−オクチルオキシフェニル）ベンゾトリアゾール、２−（３’，５’−ジ−ｔｅｒｔ−アミル−２’−ヒドロキシフェニル）ベンゾトリアゾール、２−（３’，５’−ビス−（α，α−ジメチルベンジル）−２’−ヒドロキシフェニル）ベンゾトリアゾール、２−（３’−ｔｅｒｔ−ブチル−２’−ヒドロキシ−５’−（２−オクチルオキシカルボニルエチル）フェニル）−５−クロロ−ベンゾトリアゾール、２−（３’−ｔｅｒｔ−ブチル−５’−［２−（２−エチルヘキシルオキシ）−カルボニルエチル］−２’−ヒドロキシフェニル）−５−クロロ−ベンゾトリアゾール、２−（３’−ｔｅｒｔ−ブチル−２’−ヒドロキシ−５’−（２−メトキシカルボニルエチル）フェニル）−５−クロロ−ベンゾトリアゾール、２−（３’−ｔｅｒｔ−ブチル−２’−ヒドロキシ−５’−（２−メトキシカルボニルエチル）フェニル）ベンゾトリアゾール、２−（３’−ｔｅｒｔ−ブチル−２’−ヒドロキシ−５’−（２−オクチルオキシカルボニルエチル）フェニル）ベンゾトリアゾール、２−（３’−ｔｅｒｔ−ブチル−５’−［２−（２−エチルヘキシルオキシ）−カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−ｔｅｒｔ−ブチル−２’−ヒドロキシ−５’−（２−イソオクチルオキシカルボニルエチル）フェニル）ベンゾトリアゾール、２，２’−メチレン−ビス［４−（１，１，３，３−テトラメチルブチル）−６−ベンゾトリアゾール−２−イルフェノール］；２−［３’−ｔｅｒｔ−ブチル−５’−（２−メトキシカルボニルエチル）−２’−ヒドロキシフェニル］−２Ｈ−ベンゾトリアゾールとポリエチレングリコール３００とのエステル交換生成物；
【化２】
2020534406.tif 000004
［式中、Ｒ＝３’−ｔｅｒｔ−ブチル−４’−ヒドロキシ−５’−２Ｈ−ベンゾトリアゾール−２−イルフェニル］、２−［２’−ヒドロキシ−３’−（α，α−ジメチルベンジル）−５’−（１，１，３，３−テトラメチルブチル）−フェニル］ベンゾトリアゾール；２−［２’−ヒドロキシ−３’−（１，１，３，３−テトラメチルブチル）−５’−（α，α−ジメチルベンジル）−フェニル］ベンゾトリアゾール。
【００８５】
２．２．  ２−ヒドロキシベンゾフェノン、例えば、４−ヒドロキシ、４−メトキシ、４−オクチルオキシ、４−デシルオキシ、４−ドデシルオキシ、４−ベンジルオキシ、４，２’，４’−トリヒドロキシおよび２’−ヒドロキシ−４，４’−ジメトキシ誘導体。
【００８６】
２．３．  置換および非置換安息香酸のエステル、例えば、４−ｔｅｒｔ−ブチル−フェニルサリチレート、フェニルサリチレート、オクチルフェニルサリチレート、ジベンゾイルレゾルシノール、ビス（４−ｔｅｒｔ−ブチルベンゾイル）レゾルシノール、ベンゾイルレゾルシノール、２，４−ジ−ｔｅｒｔ−ブチルフェニル  ３，５−ジ−ｔｅｒｔ−ブチル−４−ヒドロキシベンゾエート、ヘキサデシル  ３，５−ジ−ｔｅｒｔ−ブチル−４−ヒドロキシベンゾエート、オクタデシル  ３，５−ジ−ｔｅｒｔ−ブチル−４−ヒドロキシベンゾエート、２−メチル−４，６−ジ−ｔｅｒｔ−ブチルフェニル  ３，５−ジ−ｔｅｒｔ−ブチル−４−ヒドロキシベンゾエート。
【００８７】
２．４．  アクリレート、例えば、エチル  α−シアノ−β，β−ジフェニルアクリレート、イソオクチル  α−シアノ−β，β−ジフェニルアクリレート、メチル  α−カルボメトキシシンナメート、メチル  α−シアノ−β−メチル−ｐ−メトキシシンナメート、ブチル  α−シアノ−β−メチル−ｐ−メトキシ−シンナメート、メチル  α−カルボメトキシ−ｐ−メトキシシンナメート、Ｎ−（β−カルボメトキシ−β−シアノビニル）−２−メチルインドリン、ネオペンチルテトラ（α−シアノ−β，β−ジフェニルアクリレート）。
【００８８】
２．５．  ニッケル化合物、例えば、２，２’−チオ−ビス［４−（１，１，３，３−テトラメチルブチル）フェノール］のニッケル錯体、例えば、１：１または１：２錯体（さらなる配位子、例えば、ｎ−ブチルアミン、トリエタノールアミンまたはＮ−シクロヘキシルジエタノールアミンを含むかまたは含まない）、ニッケルジブチルジチオカルバメート、モノアルキルエステルのニッケル塩、例えば、４−ヒドロキシ−３，５−ジ−ｔｅｒｔ−ブチルベンジルホスホン酸のメチルまたはエチルエステル、ケトキシム、例えば、２−ヒドロキシ−４−メチルフェニルウンデシルケトキシムのニッケル錯体、１−フェニル−４−ラウロイル−５−ヒドロキシピラゾールのニッケル錯体（さらなる配位子を含むかまたは含まない）。
【００８９】
２．６．  立体障害アミン、例えば、１，６−ヘキサンジアミン  Ｎ，Ｎ’−ビス（１−プロピルオキシ−２，２，６，６−テトラメチル−４−ピペリジニル）−Ｎ，Ｎ’−ビス−２−［４，５−ビス−（Ｎ−ｎ−ブチル−Ｎ’−１−プロピルオキシ−２，２，６，６−テトラメチル−４−ピペリジニル）−１，３，５−トリアジン］、１，６−ヘキサンジアミン  Ｎ，Ｎ’−ビス（２，２，６，６−テトラメチル−４−ピペリジニル）−Ｎ，Ｎ’−ビス−２−［４，５−ビス−（Ｎ−ｎ−ブチル−Ｎ’−２，２，６，６−テトラメチル−４−ピペリジニル）−１，３，５−トリアジン］、炭酸ビス（１−ウンデシルオキシ−２，２，６，６−テトラメチル−４−ピペリジル）エステル、ビス（２，２，６，６−テトラメチル−４−ピペリジル）セバケート、ビス（２，２，６，６−テトラメチル−４−ピペリジル）スクシネート、アルカン酸（Ｃ＝１８、２０、２２、２４、直鎖）と１，２，２，６，６−ペンタメチルピペリジン−４−オールとの反応生成物（主成分（８０％以上）として、１，２，２，６，６−ペンタメチルピペリジン−４−イル  ドコサノエートからなる）、ビス（１，２，２，６，６−ペンタメチル−４−ピペリジル）セバケート、ビス（１−ウンデカノキシ−２，２，６，６−テトラメチルピペリジン−４−イル）カーボネート（ＣＡＳ  Ｒｅｇ．Ｎｏ．［７０５２５７−８４−７］）、ビス（１−オクチルオキシ−２，２，６，６−テトラメチル−４−ピペリジル）セバケート、ビス（１，２，２，６，６−ペンタメチル−４−ピペリジル）  ｎ−ブチル−３，５−ジ−ｔｅｒｔ−ブチル−４−ヒドロキシベンジルマロネート、１−（２−ヒドロキシエチル）−２，２，６，６−テトラメチル−４−ヒドロキシピペリジンとコハク酸との縮合物、Ｎ，Ｎ’−ビス（２，２，６，６−テトラメチル−４−ピペリジル）ヘキサメチレンジアミンと４−ｔｅｒｔ−オクチルアミノ−２，６−ジクロロ−１，３，５−トリアジンとの直鎖または環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−ｔｅｒｔ−ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンとの直鎖または環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンとの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペリジンとの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンとの縮合物、１，２−ビス（３−アミノプロピルアミノ）エタンと２，４，６−トリクロロ−１，３，５−トリアジンと４−ブチルアミノ−２，２，６，６−テトラメチルピペリジンとの縮合物（ＣＡＳ  Ｒｅｇ．Ｎｏ．［１３６５０４−９６−６］）；１，６−ヘキサンジアミンと２，４，６−トリクロロ−１，３，５−トリアジンとＮ，Ｎ−ジブチルアミンと４−ブチルアミノ−２，２，６，６−テトラメチルピペリジンとの縮合物（ＣＡＳ  Ｒｅｇ．Ｎｏ．［１９２２６８−６４−７］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４，５］デカン、７，７，９，９−テトラメチル−２−シクロウンデシル−１−オキサ−３，８−ジアザ−４−オキソスピロ［４，５］デカンとエピクロロヒドリンと１，１−ビス（１，２，２，６，６−ペンタメチル−４−ピペリジルオキシカルボニル）−２−（４−メトキシフェニル）エテンとＮ，Ｎ’−ビス−ホルミル−Ｎ，Ｎ’−ビス（２，２，６，６−テトラメチル−４−ピペリジル）ヘキサメチレンジアミンとの反応生成物、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジンまたは１，２，２，６，６−ペンタメチル−４−アミノピペリジンとの反応生成物、２，４−ビス［Ｎ−（１−シクロヘキシルオキシ−２，２，６，６−テトラメチルピペリジン−４−イル）−Ｎ−ブチルアミノ］−６−（２−ヒドロキシエチル）アミノ−１，３，５−トリアジン、１−（２−ヒドロキシ−２−メチルプロポキシ）−４−オクタデカノイルオキシ−２，２，６，６−テトラメチルピペリジン、５−（２−エチルヘキサノイル）オキシメチル−３，３，５−トリメチル−２−モルホリノン、Ｓａｎｄｕｖｏｒ（Ｃｌａｒｉａｎｔ；ＣＡＳ  Ｒｅｇ．���ｏ．［１０６９１７−３１−１］）、アミノエーテルＨＡＬＳ／Ｐｏｌｙｍｅｒ  Ｈｏｓｔａｖｉｎ  ＮＯＷ  Ｐｉｌｌｓ  ＸＰ（Ｃｌａｒｉａｎｔ；ＣＡＳ  Ｒｅｇ．Ｎｏ．［９４２９２６−８８−７］）、５−（２−エチルヘキサノイル）オキシメチル−３，３，５−トリメチル−２−モルホリノン、２，４−ビス［（１−シクロヘキシルオキシ−２，２，６，６−ピペリジン−４−イル）ブチルアミノ］−６−クロロ−ｓ−トリアジンとＮ，Ｎ’−ビス（３−アミノプロピル）エチレンジアミンとの反応生成物、１，３，５−トリス（Ｎ−シクロヘキシル−Ｎ−（２，２，６，６−テトラメチルピペラジン−３−オン−４−イル）アミノ）−ｓ−トリアジン、１，３，５−トリス（Ｎ−シクロヘキシル−Ｎ−（１，２，２，６，６−ペンタメチルピペラジン−３−オン−４−イル）アミノ）−ｓ−トリアジン、
【化３】
2020534406.tif 000005
２．７．  ベンゾオキサジノン誘導体、例えば、２，２’−（１，４−フェニレン）ビス［４Ｈ−３，１−ベンゾオキサジン−４−オン］（ＣＡＳ  Ｎｏ．０１８６００−５９−４）。
【００９０】
２．８．  オキサミド、例えば、４，４’−ジオクチルオキシオキサニリド、２，２’−ジエトキシオキサニリド、２，２’−ジオクチルオキシ−５，５’−ジ−ｔｅｒｔ−ブトキサニリド、２，２’−ジドデシルオキシ−５，５’−ジ−ｔｅｒｔ−ブトキサニリド、２−エトキシ−２’−エチルオキサニリド、Ｎ，Ｎ’−ビス（３−ジメチルアミノプロピル）オキサミド、２−エトキシ−５−ｔｅｒｔ−ブチル−２’−エトキサニリドおよびその２−エトキシ−２’−エチル−５，４’−ジ−ｔｅｒｔ−ブトキサニリドとの混合物、ｏ−およびｐ−メトキシ−二置換オキサニリドの混合物ならびにｏ−およびｐ−エトキシ−二置換オキサニリドの混合物。
【００９１】
２．９．  ２−（２−ヒドロキシフェニル）−１，３，５−トリアジン、例えば２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン、２，４−ビス（４−［２−エチルヘキシルオキシ］−２−ヒドロキシフェニル］−６−（４−メトキシフェニル）−１，３，５−トリアジン、２−（４，６−ビス−ビフェニル−４−イル−１，３，５−トリアジン−２−イル）−５−（２−エチル−（ｎ）−ヘキシルオキシ）フェノール。
【００９２】
３．  金属失活剤、例えば、Ｎ，Ｎ’−ジフェニルオキサミド、Ｎ−サリチル−Ｎ’−サリチロイルヒドラジン、Ｎ，Ｎ’−ビス（サリチロイル）ヒドラジン、Ｎ，Ｎ’−ビス（３，５’−ジ−ｔｅｒｔ−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【００９３】
３ａ．  ホルムアミジン、例えば、エトキシカルボニルフェニル）−Ｎ’−エチル−Ｎ’−フェニルホルムアミジン。
【００９４】
４．  ホスファイトおよびホスホナイト、例えば、トリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリスリトールジホスファイト、トリス（２，４−ジ−ｔｅｒｔ−ブチルフェニル）ホスファイト、ジイソデシルペンタエリスリトールジホスファイト、ビス（２，４−ジ−ｔｅｒｔ−ブチルフェニル）ペンタエリスリトールジホスファイト、ビス（２，４−ジ−クミルフェニル）ペンタエリスリトールジホスファイト、ビス（２，６−ジ−ｔｅｒｔ−ブチル−４−メチルフェニル）ペンタエリスリトールジホスファイト、ジイソデシルオキシペンタエリスリトールジホスファイト、ビス（２，４−ジ−ｔｅｒｔ−ブチル−６−メチルフェニル）ペンタエリスリトールジホスファイト、ビス（２，４，６−トリス（ｔｅｒｔ−ブチルフェニル）ペンタエリスリトールジホスファイト、トリステアリルソルビトールトリホスファイト、テトラキス（２，４−ジ−ｔｅｒｔ−ブチルフェニル）  ４，４’−ビフェニレンジホスホナイト、６−イソオクチルオキシ−２，４，８，１０−テトラ−ｔｅｒｔ−ブチル−１２Ｈ−ジベンズ［ｄ，ｇ］−１，３，２−ジオキサホスホシン、ビス（２，４−ジ−ｔｅｒｔ−ブチル−６−メチルフェニル）メチルホスファイト、ビス（２，４−ジ−ｔｅｒｔ−ブチル−６−メチルフェニル）エチルホスファイト、６−フルオロ−２，４，８，１０−テトラ−ｔｅｒｔ−ブチル−１２−メチル−ジベンズ［ｄ，ｇ］−１，３，２−ジオキサホスホシン、２，２’，２’’−ニトリロ［トリエチルトリス（３，３’，５，５’−テトラ−ｔｅｒｔ−ブチル−１，１’−ビフェニル−２，２’−ジイル）ホスファイト］、２−エチルヘキシル（３，３’，５，５’−テトラ−ｔｅｒｔ−ブチル−１，１’−ビフェニル−２，２’−ジイル）ホスファイト、５−ブチル−５−エチル−２−（２，４，６−トリ−ｔｅｒｔ−ブチルフェノキシ）−１，３，２−ジオキサホスフィラン、リン酸混合２，４−ビス（１，１−ジメチルプロピル）フェニルおよび４−（１，１−ジメチル）フェニルトリエステル（ＣＡＳ  Ｒｅｇ．Ｎｏ．［９３９４０２−０２−５］）、リン酸、トリフェニルエステル、アルファ−ヒドロオメガ−ヒドロキシポリ［オキシ（メチル−１，２−エタンジイル）］を含むポリマー、Ｃ１０〜Ｃ１６アルキルエステル（ＣＡＳ  Ｒｅｇ．Ｎｏ．［１２２７９３７−４６−３］）。
【００９５】
下記ホスファイトが特に好ましい。
【００９６】
トリス（２，４−ジ−ｔｅｒｔ−ブチルフェニル）ホスファイト（Ｉｒｇａｆｏｓ（登録商標）１６８、ＢＡＳＦ  ＳＥ）、トリス（ノニルフェニル）ホスファイト、リン酸混合２，４−ビス（１，１−ジメチルプロピル）フェニルおよび４−（１，１−ジメチルプロピル）フェニルトリエステル（ＣＡＳ  Ｒｅｇ．Ｎｏ［９３９４０２−０２−５］）、リン酸、トリフェニルエステル、アルファ−ヒドロオメガ−ヒドロキシポリ［オキシ（メチル−１，２−エタンジイル）］を含むポリマー、Ｃ１０〜Ｃ１６アルキルエステル（ＣＡＳ  Ｒｅｇ．Ｎｏ．［１２２７９３７−４６−３］）。
【化４−１】
2020534406.tif 000006
【化４−２】
2020534406.tif 000007
【００９７】
５．  ヒドロキシルアミン、例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化獣脂アミンから得られるＮ，Ｎ−ジアルキルヒドロキシルアミン。
【００９８】
６．  アミンオキシド、例えば、Ｎ，Ｎ−ジベンジルヒドロキシルアミンオキシド、Ｎ，Ｎ−ジエチルヒドロキシルアミンオキシド、Ｎ，Ｎ−ジオクチルヒドロキシルアミンオキシド、Ｎ，Ｎ−ジラウリルヒドロキシルアミンオキシド、Ｎ，Ｎ−ジテトラデシルヒドロキシルアミンオキシド、Ｎ，Ｎ−ジヘキサデシルヒドロキシルアミンオキシド、Ｎ，Ｎ−ジオクタデシルヒドロキシルアミンオキシド、Ｎ−ヘキサデシル−Ｎ−オクタデシルヒドロキシルアミンオキシド、Ｎ−ヘプタデシル−Ｎ−オクタデシルヒドロキシルアミンオキシド、水素化獣脂アミンから得られるＮ，Ｎ−ジアルキルヒドロキシルアミンオキシド。
【００９９】
７．  ニトロン、例えば、Ｎ−ベンジル−アルファ−フェニルニトロン、Ｎ−エチル−アルファ−メチルニトロン、Ｎ−オクチル−アルファ−ヘプチルニトロン、Ｎ−ラウリル−アルファ−ウンデシルニトロン、Ｎ−テトラデシル−アルファ−トリデシルニトロン、Ｎ−ヘキサデシル−アルファ−ペンタデシルニトロン、Ｎ−オクタデシル−アルファ−ヘプタデシルニトロン、Ｎ−ヘキサデシル−アルファ−ヘプタデシルニトロン、Ｎ−オクタデシル−アルファ−ペンタデシルニトロン、Ｎ−ヘプタデシル−アルファ−ヘプタデシルニトロン、Ｎ−オクタデシル−アルファ−ヘキサデシルニトロン、水素化獣脂アミンから得られるＮ，Ｎ−ジアルキルヒドロキシルアミンから得られるニトロン。
【０１００】
８．  チオシナジスト、例えば、ジラウリルチオジプロピオネート、ジミストリルチオジプロピオネート、ジステアリルチオジプロピオネート、ペンタエリスリトールテトラキス［３−（ドデシルチオ）プロピオネート］またはジステアリルジスルフィド。
【０１０１】
９．  過酸化物スカベンジャー、例えば、β−チオジプロピオン酸のエステル、例えば、ラウリル、ステアリル、ミリスチルもしくはトリデシルエステル、メルカプトベンズイミダゾールまたは２−メルカプトベンズイミダゾールの亜鉛塩、亜鉛ジブチルジチオカルバメート、ジオクタデシルジスルフィド、ペンタエリスリトールテトラキス（β−ドデシルメルカプト）プロピオネート。
【０１０２】
１０．  ポリアミド安定剤、例えば、ヨウ化物および／またはリン化合物と組み合わせた銅塩および二価マンガンの塩。
【０１０３】
１１．  塩基性共安定剤、例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩およびアルカリ土類金属塩、例えば、ステアリン酸カルシウム、ステアリン酸亜鉛、ベヘン酸マグネシウム、ステアリン酸マグネシウム、リシノール酸ナトリウムおよびパルミチン酸カリウム、ピロカテコール酸アンチモンまたはピロカテコール酸亜鉛、ゼオライト、ヒドロタルサイト、ヒドロカルマイト。
【０１０４】
１２．  核形成剤、例えば、無機物質、例えば、タルク、金属酸化物、例えば、二酸化チタンまたは酸化マグネシウム、好ましくは、アルカリ土類金属のリン酸塩、炭酸塩または硫酸塩；有機化合物、例えば、モノカルボン酸またはポリカルボン酸、例えば、４−ｔｅｒｔ−ブチル安息香酸、アジピン酸、ジフェニル酢酸およびその塩、コハク酸ナトリウムまたは安息香酸ナトリウム；ポリマー化合物、例えば、イオン性コポリマー（アイオノマー）、ソルビトール、ノニトール。１，３：２，４−ビス（３’，４’−ジメチルベンジリデン）ソルビトール、１，３：２，４−ジ（パラメチルジベンジリデン）ソルビトールおよび１，３：２，４−ジ（ベンジリデン）ソルビトールが特に好ましい。
【０１０５】
１３．  充填剤および強化剤、例えば、炭酸カルシウム、ケイ酸塩、ガラス繊維、炭素繊維、ガラスビーズ、アスベスト、タルク（好ましくは、０．０１〜２０μｍの粒径を有する）、カオリン、マイカ、硫酸バリウム、金属酸化物および水酸化物、カーボンブラック、黒鉛、木粉および他の天然産品の粉または繊維、合成繊維。
【０１０６】
１４．  他の添加剤、例えば、可塑剤、潤滑剤、乳化剤、着色剤、顔料、二酸化チタン、レオロジー添加剤、触媒、流動制御剤、蛍光増白剤、防炎剤、帯電防止剤および発泡剤。
【０１０７】
１５．  ベンゾフラノンおよびインドリノン、例えば、米国特許第４，３２５，８６３号明細書；同第４，３３８，２４４号明細書；同第５，１７５，３１２号明細書；同第５，２１６，０５２号明細書；同第５，２５２，６４３号明細書；西独国特許出願公開第４３１６６１１号明細書；同第４３１６６２２号明細書；同第４３１６８７６号明細書；欧州特許出願公開第０５８９８３９号明細書；同第０５９１１０２号明細書；同第１２９１３８４号明細書に開示されているものまたは３−［４−（２−アセトキシエトキシ）フェニル］−５，７−ジ−ｔｅｒｔ−ブチルベンゾフラン−２−オン、５，７−ジ−ｔｅｒｔ−ブチル−３−［４−（２−ステアロイルオキシエトキシ）フェニル］ベンゾフラン−２−オン、３，３’−ビス［５，７−ジ−ｔｅｒｔ−ブチル−３−（４−［２−ヒドロキシエトキシ］フェニル）ベンゾフラン−２−オン］、５，７−ジ−ｔｅｒｔ−ブチル−３−（４−エトキシフェニル）ベンゾフラン−２−オン、３−（４−アセトキシ−３，５−ジメチルフェニル）−５，７−ジ−ｔｅｒｔ−ブチルベンゾフラン−２−オン、３−（３，５−ジメチル−４−ピバロイルオキシフェニル）−５，７−ジ−ｔｅｒｔ−ブチルベンゾフラン−２−オン、３−（３，４−ジメチルフェニル）−５，７−ジ−ｔｅｒｔ−ブチルベンゾフラン−２−オン、３−（２，３−ジメチルフェニル）−５，７−ジ−ｔｅｒｔ−ブチルベンゾフラン−２−オン、３−（２−アセチル−５−イソオクチルフェニル）−５−イソオクチルベンゾフラン−２−オン。
【０１０８】
成分（Ｃ）は、好ましくは、成分（Ａ）の重量に対して、０．００２５〜３０％、好ましくは、０．０１〜２０％、特に、０．０５〜１０％の量で、本発明に係る組成物中に存在する。
【０１０９】
成分（Ｃ）が、充填剤、繊維または無機顔料である場合、好ましくは、成分（Ａ）の重量に対して、０．５％〜８０％の量で、本発明に係る組成物中に存在する。
【０１１０】
成分（Ｂ）を含有する上記言及された組成物は、好ましくは、下記加工：射出ブロー成形、押出、ブロー成形、回転成形、インモールド装飾（バックインジェクション）、スラッシュ成形、射出成形、共射出成形、ブロー成形、成形、圧縮成形、樹脂トランスファー成形、プレス成形、フィルム押出（キャストフィルム；ブローフィルム）、繊維紡糸（織布、不織布）、延伸（一軸、二軸）、アニーリング、深絞り、カレンダー成形、機械的変換、焼結、共押出、コーティング、積層、架橋（放射線、過酸化物、シラン）、蒸着、溶接、接着剤、加硫、熱成形、パイプ押出、異形押出、シート押出；シートキャスティング、スピンコーティング、ストラッピング、発泡、再利用／再加工、押出コーティング、ビスブレーキング（過酸化物、熱）、熱繊維メルトブローン、スパンボンド、表面処理（コロナ放電、火炎、プラズマ）、滅菌（ガンマ線、電子ビームによる）、ゲルコーティング、テープ押出、引抜成形、ＳＭＣ加工またはプラスチゾルのうちの１つに使用される。
【０１１１】
典型的には、本発明に係る添加剤混合物（成分Ｂ）は、個々の形態でまたはより好ましくは、一般的に言えば添加剤の濃縮物であるマスターバッチの製造によりポリマーマトリクス中に組み込まれ、その後、実際的な理由で、所望の濃度を有する最終物品を得るのに使用される。マスターバッチは、成分Ｂを１．５〜７０重量％、特に、２．５〜２５重量％の濃度で含有し、このような操作において、ポリマーは、粉末、顆粒、溶液、懸濁液の形態または格子の形態で使用することができる。本発明に係る添加剤混合物（成分Ｂ）は、単独でまたは他のタイプの添加剤と組み合わせて使用することができ、この後者の場合、個々の形態でまたはいくつかのマスターバッチを使用してまたは単一の「コンビマスターバッチ」を使用してのいずれかにおいて、最終物品の製造に使用することができる。
【０１１２】
本発明のさらなる実施形態は、上記された組成物で製造された成形ポリマー物品である。成形ポリマー物品は、好ましくは、フィルム、テープ、シート、ラミネート、射出成形物品、ブロー成形物品、熱成形物品、粒子（粉末）または繊維、特に、押出フィルムまたは共押出多層フィルムである。
【０１１３】
本発明の別の実施形態は、酸素スカベンジャー、分散剤、相溶化剤、カップリング剤、帯電防止添加剤、酸素バリア添加剤、水蒸気バリア添加剤、流動点降下剤、原油用流動調整剤、皿洗い洗剤、水系における防汚剤、バインダー、金属失活剤または熱安定剤として、好ましくは酸素スカベンジャーとしての本発明に係る添加剤混合物の使用である。
【０１１４】
本添加剤混合物は、特に、酸素スカベンジャー混合物である。
【０１１５】
このため、本発明の別の目的は、改善された酸素スカベンジャー組成物および包装を提供することである。さらなる目的は、積層および共押出多層フィルムおよびシートを含む、可撓性または硬質で広範囲の活性バリア包装フィルムおよびシートにおいて、比較的低レベルであっても有効に使用することができる、酸素スカベンジャー組成物を提供することである。本発明の目的は、容器内への外部酸素の通過を遅らせることにより、容器内に存在する酸素を吸収することによりまたはその両方により、酸素感受性製品の貯蔵寿命を延ばすことができる活性バリア包装容器を提供することである。他の目的は、当業者には明らかであろう。このため、食品包装が特に興味深い。
【０１１６】
本発明のさらなる実施形態は、８００ｇ／ｍｏｌ〜５００００ｇ／ｍｏｌの数平均分子量を有し、式（Ｉａ）および（ＩＩａ）の繰返し単位または式（Ｉａ）および（ＩＩｂ）の繰返し単位
【化５】
2020534406.tif 000008
［式中、
繰返し単位（Ｉａ）および（ＩＩａ）は、ランダム、交互またはブロック分布を有することができ、モル比（Ｉａ）対（ＩＩａ）は、１：１０〜１０：１であり、
繰返し単位（Ｉａ）および（ＩＩｂ）は、ランダム、交互またはブロック分布を有することができ、モル比（Ｉａ）対（ＩＩｂ）は、１：１０〜１０：１であり、
基Ｒ１は、それぞれ独立して、Ｃ１０〜Ｃ３０アルキルであり、
基Ｒ２は、それぞれ独立して、水素またはＣ１〜Ｃ３０アシルであり、
ただし、Ｒ２は、式（ＩＩａ）の繰返し単位中の水素ではないという条件である］
を含有する、コポリマーである。
【０１１７】
式（ＩＩａ）および（ＩＩｂ）の繰返し単位が好ましく、ここで、Ｒ２はそれぞれ、Ｃ１〜Ｃ３０アシルである。
【０１１８】
以下の実施例は、本発明をより詳細に説明する。特に断らない限り、全ての％および部は、重量による。
【０１１９】
分子量ＭｗおよびＭｎを、較正のための標準としてポリスチレンを使用して、ＴＨＦ（テトラヒドロフラン）中のＧＰＣ（ゲルろ過クロマトグラフィー）により決定する。ＧＰＣを、分子の大きさの違いにより分子を分離し、分子量平均（数平均分子量Ｍｎおよび重量平均分子量Ｍｗ）またはポリマーの分子量分布に関する情報を得るための分析手法として使用する。この技術は周知であり、例えば、「Modern Size-Exclusion Liquid Chromatography」 by W. W. Yan et al., edited by J. Wiley & Sons, N.Y., USA, 1979, pages 4-8, 249-283および315-340に記載されている。
【０１２０】
下記実施例に示されたＧＰＣ分析を、ＲＩ検出器を備えたＧＰＣクロマトグラフにより行う。分析を、３５℃（工程１）、４０℃（工程２）それぞれで、３つのカラムＰｌｇｅｌ  ５μｍ（変性スチレン−ジビニルベンゼン−コポリマーネットワーク）（それぞれ５００ｇ／ｍｏｌおよび１０００００００ｇ／ｍｏｌ（工程１用）の限界を有する）、ＰＳＳ  ＳＤＶ  ５μｍ（１０００ｇ／ｍｏｌおよび１００００００ｇ／ｍｏｌ（工程２用）の限界を有する）を使用することにより行う。ＴＨＦを、溶出液として使用し（両工程について、流速１．０ｍｌ／分）、サンプルをそれぞれ、工程１について、ＴＨＦ＋０．１％のトリフルオロ酢酸（２ｇ／ｌ）、工程２について、ＴＨＦのみ（１ｇ／ｌ）で溶解させる。
【０１２１】
実施例１：  １：１  Ｎ−ヒドロキシ−マレイミド／Ｃ１８〜Ｃ２２アルカ−１−エンコポリマー（生成物１）の製造
適用された１：１  無水マレイン酸／Ｃ１８〜Ｃ２２アルカ−１−エンコポリマー：
Ｃ１８〜Ｃ２２アルカ−１−エンの組成：オクタデカ−１−エン（１％）、エイコサ−１−エン（４９％）、ドコサ−１−エン（４２％）、テトラコサ−１−エン（８％）およびヘキサコサ−１−エン（＜０．１％）
重量平均分子量Ｍｗ：９９００ｇ／ｍｏｌ
数平均分子量Ｍｎ：３３５０ｇ／ｍｏｌ
１Ｈ−ＮＭＲ（ＣＤＣｌ３、３００ＭＨｚ、δ［ｐｐｍ］）：δ０．８７〜０．９２（−ＣＨ３、参照シグナルとして取得、１０の重合度（上記のＧＰＣデータに基づく）、ピーク面積＝３６ａ．ｕ．）、δ１．２７〜１．３３（−ＣＨ２−および−ＣＨ−、ピーク面積＝３３８ａ．ｕ．）
融点：５２．１℃（ＤＳＣ測定、窒素下、加熱速度１０Ｋ／分）。
【０１２２】
４００ｇの１：１  無水マレイン酸／Ｃ１８〜Ｃ２２アルカ−１−エンコポリマーを、１５００ｍｌのトルエンに溶解し、続けて、６７．４ｇのヒドロキシルアミンを添加する。得られた懸濁液を、４０℃に加熱する。ついで、９９．５ｇのトリエチルアミンを添加する。この混合物を、４０℃で２時間、ついで、８０℃でさらに２時間、ついで、９０℃でさらに２時間撹拌する。この混合物を、室温まで冷却し、ろ過し、水で洗浄する。トルエンを蒸発させて（Ｎａ２ＳＯ４で乾燥させ、Ｒｏｔａｖａｐｏｒ中で９０℃、高真空下で濃縮して）、４２７ｇの固体粉末状生成物（理論質量＝４３０ｇ）を得る。
【０１２３】
１Ｈ−ＮＭＲ（ＣＤＣｌ３、３００ＭＨｚ、δ［ｐｐｍ］）：δ０．８７〜０．９２（−ＣＨ３、参照シグナルとして取得、ピーク面積＝３６ａ．ｕ．）、δ１．２７〜１．４０（−ＣＨ２−および−ＣＨ−、ピーク面積＝３４６ａ．ｕ．）
重量平均分子量Ｍｗ：１５６００ｇ／ｍｏｌ
数平均分子量Ｍｎ：３３１０ｇ／ｍｏｌ。
【０１２４】
実施例２：  １：１  Ｎ−ステアロイルオキシ−マレイミド／Ｃ１８〜Ｃ２２アルカ−１−エンコポリマー（生成物２）の製造
１７０ｇの実施例１に係る生成物１を、１０００ｍｌのテトラヒドロフランに溶解させる。ついで、４９．０ｇのトリエチルアミンを添加する。続けて、２０ｍｌのテトラヒドロフラン中に溶解させた１２２．１ｇのステアロイルクロリドを、３０分にわたって滴加する。この混合物を、室温で一晩撹拌する。得られた生成物をろ過し、Ｒｏｔａｖａｐｏｒ中で濃縮して、２４０ｇの粉末状固体生成物を得る。
【０１２５】
１Ｈ−ＮＭＲ（ＣＤＣｌ３、３００ＭＨｚ、δ［ｐｐｍ］）：δ０．８７〜０．９３（−ＣＨ３、参照シグナルとして取得、ピーク面積＝６６ａ．ｕ．）、δ１．２７〜１．４５（−ＣＨ２−および−ＣＨ−、ピーク面積＝５３１ａ．ｕ．）。１．２７〜１．４５ｐｐｍのシフトでのシグナルは、出発生成物より明らかに高く、ステアリル鎖の付加による予想値に相当する。
【０１２６】
重量平均分子量Ｍｗ：５３４００ｇ／ｍｏｌ
数平均分子量Ｍｎ：２０００ｇ／ｍｏｌ
融点：４９．９℃。
【０１２７】
実施例Ａ：
使用された重合体は、８ｇ／１０分のメルトフローインデックス（１９０℃、２．１６ｋｇ）および０．９１９ｇ／ｃｍ３の密度の、低密度ポリエチレン（ＬＤＰＥ）である。それを、予備乾燥工程なしに、粉末形態で使用する。以下の表に示された添加剤を、ＬＤＰＥ粉末に混合し、この混合物を、実験室規模の二軸ミニ押出機（Ｘｐｌｏｒｅ  Ｉｎｓｔｒｕｍｅｎｔｓ  Ｂ．Ｖ．）において、同時回転スクリューおよび１５ｃｍ３の体積で、窒素ブランケット下、一定のスクリュー回転速度（１００ｒｐｍ）で３分間、ループシステム中で混錬する。以下に示された％は、重量％である。溶融温度は、１７４℃±２℃である。３分後、バイパスを開いて、溶融物を集めることができる。この溶融物を、室温に放置して冷却する。ついで、混錬されたＬＤＰＥを、２．５ｇの少量に切断し、２枚のテフロンシートの間のホットプレスに入れ、１８０℃（プレス温度）で全継続時間３分間（０ｂａｒの圧力で１分間、ついで、５ｂａｒで１分間、ついで、４５ｂａｒで１分間）の間に圧縮成形する。ついで、圧縮成形サンプルを取り出し、室温で冷却する。この方法により、およそ１５０ミクロンの厚みを有する圧縮成形サンプルを得ることが可能となる。
【０１２８】
ついで、圧縮成形サンプルを、以下の表に示された量に切断し、酸素センサと共に、以下の表に示された体積のガラス瓶に入れ、密閉する。試験サンプルにより捕捉された酸素の量を、ガラス容器のヘッドスペース中の酸素濃度の変化から決定する。試験サンプルを入れたガラス容器を、２３℃で保存する。既知の時間間隔で、以下の対応する表に示されたように、酸素濃度を、ＯｐＴｅｃｈ  Ｏ２器具（Ｍｏｃｏｎ  ＧｍｂＨ）をセンサの位置で瓶に適用することにより測定する。酸素濃度は、空気中の典型的な酸素濃度である２１％に近い初期値を有し、ついで、ＬＤＰＥ混錬物に包含された添加剤の捕捉作用のために、経時的に減少する（測定を、典型的には、２８日目まで行う）。瓶の容積（ｍｌ）およびＬＤＰＥサンプル中の添加剤の濃度を知ることにより、スカベンジャー１ｇ当たりの捕捉酸素量（ｍｌ）を、下記等式に従って決定することができる。
【０１２９】
捕捉酸素（ｍｌ／ｇ）＝｛（％Ｏ２）ｉ−（％Ｏ２）ｆ｝＊０．０１＊Ｖｊ／（ＷＦ＊０．０１＊ＣＳ）
式中、
（％Ｏ２）ｉ    ガラス容器中の初期酸素濃度（％）；
（％Ｏ２）ｆ    試験時のガラス容器中の酸素濃度（％）
０．０１：    換算係数
Ｖｊ：グラス容器の自由空気量（ｍｌ）
ＷＦ：ガラス容器に入れたフィルムの重量（ｇ）
ＣＳ：フィルム中の酸素スカベンジャーの濃度（％）。
【０１３０】
加えて、サンプルのＬ＊、ａ＊およびｂ＊色特徴を、白色バックグラウンドで測定する（Ｄｒ．  Ｂｒｕｎｏ  Ｌａｎｇｅ  ＧｍｂＨ製の装置Ｍｉｃｒｏ  Ｃｏｌｏｒ  ＩＩ）。白色バックグラウンドからの影響を可能な限り少なくして、サンプルの固有の色特徴を得るために、各サンプルの合計８つの層を測定する。このステープル留めにより、透明度がゼロ近くに減少することが確実になる。Ｌ＊、ａ＊およびｂ＊は、ＥＮ  ＩＳＯ  １１６６４−４：２００８（「Ｃｏｌｏｒｉｍｅｔｒｙ――Ｐａｒｔ  ４：ＣＩＥ  １９７６  Ｌ＊ａ＊ｂ＊  Ｃｏｌｏｕｒ  ｓｐａｃｅ」）に定義されているとおりである。
【０１３１】
透過率およびヘイズを、ＡＳＴＭ  Ｄ  １００３に従って、ＢＹＫ−Ｇａｒｄｎｅｒ  ＧｍｂＨ製の装置ｈａｚｅ−ｇａｒｄ  ｐｌｕｓにより、１層のサンプルで測定される。
【０１３２】
配合および結果を、以下の表に示す。
【０１３３】
表１：
【表１】
2020534406.tif 000009
＊）高い値が望ましい。
ポリテルペン１：ベータピネンをベースとするポリテルペン（１２５℃の軟化点）
ポリマーフィルムの量：５ｇ
ガラス瓶の容積：１００ｍｌ。
【０１３４】
表２：
【表２】
2020534406.tif 000010
＊）高い値が望ましい。
ポリテルペン２：アルファピネンをベースとするポリテルペン（１１５℃の軟化点）
ポリマーフィルムの量：５ｇ
ガラス瓶の容積：１００ｍｌ。
【０１３５】
表３：
【表３】
2020534406.tif 000011
１）高い値が望ましい。
２）低い値が望ましい。
【国際調査報告】
2020534406.tif 000014
2020534406.tif 000015